(57)【要約】【課題】視認性が高いプラズマインジケータを提供する。【解決手段】プラズマインジケータは、プラズマによって変色する変色剤と、色の視認性を向上する補助剤とを含み、前記変色剤は、Ｍｏ、Ｗ、Ｓｎ、Ｖ、Ｃｅ、Ｔｅ、及びＢｉそれぞれの金属酸化物を含む第１群から選択される少なくとも一種を含み、前記補助剤は、Ｔｉ、Ｚｒ、Ｙ、Ｂａ、Ｍｇ、Ｓｉ、Ａｌ、及びＰｔを含む第２群から選択される少なくとも一種を含む。【選択図】図１
2019200891.tif 000002
【特許請求の範囲】
【請求項１】
プラズマによって変色する変色剤と、色の視認性を向上する補助剤とを含み、
前記変色剤は、Ｍｏ、Ｗ、Ｓｎ、Ｖ、Ｃｅ、Ｔｅ、及びＢｉそれぞれの金属酸化物を含む第１群から選択される少なくとも一種を含み、
前記補助剤は、Ｔｉ、Ｚｒ、Ｙ、Ｂａ、Ｍｇ、Ｓｉ、Ａｌ、及びＰｔを含む第２群から選択される少なくとも一種を含むプラズマインジケータ。
【請求項２】
さらに、前記第１群から選択される少なくとも１つと前記第２群から選択される少なくとも１つとの化合物を含む
請求項１に記載のプラズマインジケータ。
【請求項３】
前記第１群から選択される少なくとも１つのＸ線回折スペクトルのピークは、前記化合物のＸ線回折スペクトルのピークの大きさよりも大きい
請求項２に記載のプラズマインジケータ。
【請求項４】
少なくとも、Ｂｉ２Ｏ３、および、Ｂｉ４Ｔｉ３Ｏ１２を含み、
Ｂｉ２Ｏ３のＸ線回折スペクトルのピークの大きさは、Ｂｉ４Ｔｉ３Ｏ１２のＸ線回折スペクトルのピークの大きさよりも大きい
請求項２または３に記載のプラズマインジケータ。
【請求項５】
前記変色剤と前記補助剤と前記化合物とを含む変色層の膜厚は、４μｍ以上８μｍ以下である
請求項２〜４のいずれか一項に記載のプラズマインジケータ。
【発明の詳細な説明】
【技術分野】
【０００１】
本発明は、プラズマを検出するプラズマインジケータに関する。
【背景技術】
【０００２】
プラズマを検出するプラズマインジケータとして、特許文献１に記載の技術が知られている。特許文献１に記載のプラズマインジケータは、Ｍｏ、Ｗ、Ｓｎ、Ｖ、Ｃｅ、Ｔｅ及びＢｉからなる群から選択される少なくとも一種の元素を含む金属酸化物を含む。
【先行技術文献】
【特許文献】
【０００３】
【特許文献１】特開２０１６−１１１０６３号公報
【発明の概要】
【発明が解決しようとする課題】
【０００４】
ところで、表面処理や加工に用いられるプラズマは多種多様であり、プラズマの強度も様々である。プラズマの状態を明確に検出するためには、適度に変色するプラズマインジケータを用いることが好ましい。そこで、視認性が高いプラズマインジケータを提供する。
【課題を解決するための手段】
【０００５】
（１）上記課題を解決するプラズマインジケータは、プラズマによって変色する変色剤と、色の視認性を向上する補助剤とを含み、前記変色剤は、Ｍｏ、Ｗ、Ｓｎ、Ｖ、Ｃｅ、Ｔｅ、及びＢｉそれぞれの金属酸化物を含む第１群から選択される少なくとも一種を含み、前記補助剤は、Ｔｉ、Ｚｒ、Ｙ、Ｂａ、Ｍｇ、Ｓｉ、Ａｌ、及びＰｔを含む第２群から選択される少なくとも一種を含む。この構成によれば、補助剤により色を視認し易くできるため、プラズマインジケータの変色の視認性を向上できる。なお、変色の視認性の向上とは、プラズマ照射前後における色差が大きくなることを示す。
【０００６】
（２）上記プラズマインジケータにおいて、さらに、前記第１群から選択される少なくとも１つと前記第２群から選択される少なくとも１つとの化合物を含む。この構成によれば、プラズマインジケータの変色を抑制できる。
【０００７】
（３）上記プラズマインジケータにおいて、前記第１群から選択される少なくとも１つのＸ線回折スペクトルのピークは、前記化合物のＸ線回折スペクトルのピークの大きさよりも大きい。これにより、プラズマインジケータの変色の視認性を向上できる。
【０００８】
（４）上記プラズマインジケータにおいて、少なくとも、Ｂｉ２Ｏ３、および、Ｂｉ４Ｔｉ３Ｏ１２を含み、Ｂｉ２Ｏ３のＸ線回折スペクトルのピークの大きさは、Ｂｉ４Ｔｉ３Ｏ１２のＸ線回折スペクトルのピークの大きさよりも大きい。この構成によれば、Ｂｉ２Ｏ３のＸ線回折スペクトルのピークの大きさがＢｉ４Ｔｉ３Ｏ１２のＸ線回折スペクトルのピークの大きさよりも小さい場合に比べて、プラズマ照射前後におけるプラズマインジケータの変色の大きさを大きくできる。
【０００９】
（５）上記プラズマインジケータにおいて、前記変色剤と前記補助剤と前記化合物とを含む変色層の膜厚は、４μｍ以上８μｍ以下である。この構成によれば、変色層の膜厚が薄い。
【発明の効果】
【００１０】
上記プラズマインジケータは、変色の視認性が高い。
【図面の簡単な説明】
【００１１】
【図１】プラズマインジケータの断面図。
【図２】組成が相違する複数の試料それぞれについて、Ｘ線回折スペクトルの図。
【図３】各種プラズマについて、Ｂｉ４Ｔｉ３Ｏ１２の含有率と色差ΔＥ＊ａｂとの関係を示すグラフ。
【図４】プラズマエッチング装置の模式図。
【図５】変色層の膜厚と色差ΔＥ＊ａｂとの関係を示すグラフ。
【発明を実施するための形態】
【００１２】
図１を参照して、プラズマインジケータについて説明する。
図１に示されるように、プラズマインジケータ１は、無機材料からなるベース基板２と、ベース基板２に設けられてプラズマにより変色する変色層３とを備える。変色層３の表面の少なくとも一部は露出する。変色層３の露出部分は、プラズマに曝される。なお、図１に示されるプラズマインジケータ１では表面全体が露出する。
【００１３】
ベース基板２は、シリコン基板、サファイア基板、半導体化合物基板、ガラス基板、セラミック基板、または金属基板である。ベース基板２の種類は、プラズマインジケータ１が用いられるプラズマ装置の用途に応じて設定できる。例えば、シリコン半導体製造用のプラズマ装置において、プラズマ分布を検出する目的でプラズマインジケータ１が用いられる場合、ベース基板２は、シリコンであることが好ましい。ベース基板２の形状は限定されない。例えば、ベース基板２は、切欠き（所謂オリフラ）のついた円板状、すなわちウェハと同じ形状に構成される。
【００１４】
変色層３は、ベース基板２の表面（ポリシング処理面）に設けられる。変色層３とベース基板２との間に下地層を設けてもよい。下地層は、プラズマで変色しない非変色層として構成される。非変色層は、例えば、酸化チタン、酸化ジルコニウム、酸化イットリウム、硫酸バリウム、酸化マグネシウム、二酸化ケイ素により形成される。
【００１５】
このような下地層は省略されてもよい。下地層が省略される理由は、下地層が、ベース基板２から変色層３を剥離させる要因になるからである。また、下地層は、下地層の形成時に下地層内に残存する有機物残渣を汚染物質として放出する汚染物質発生源になり得るからである。なお、汚染物質とは、高真空状態を低下させる物質を示す。
【００１６】
変色層３は、プラズマによって変色する変色剤と、色の視認性を向上する補助剤とを含み、好ましくは、変色剤と、補助剤とに加えて、さらに、後述の化合物を含むことが好ましい。
【００１７】
変色剤は、第１群から選択される少なくとも一種を含む。第１群は、Ｍｏ、Ｗ、Ｓｎ、Ｖ、Ｃｅ、Ｔｅ、及びＢｉそれぞれの金属酸化物を含む群である。第１群に属する金属酸化物は、プラズマによって変色する。
【００１８】
具体的には、第１群は、酸化モリブデン粒子（ＩＶ）、酸化モリブデン粒子（ＶＩ）、酸化タングステン粒子（ＶＩ）、酸化スズ粒子（ＩＶ）、酸化バナジウム粒子（ＩＩ）、酸化バナジウム粒子（ＩＩＩ）、酸化バナジウム粒子（ＩＶ）、酸化バナジウム粒子（Ｖ）、酸化セリウム粒子（ＩＶ）、酸化テルル粒子（ＩＶ）、酸化ビスマス粒子（ＩＩＩ）、炭酸酸化ビスマス粒子（ＩＩＩ）、及び酸化硫酸バナジウム粒子（ＩＶ）を含む群である。これらの粒子径（平均粒径）は限定されないが、変色層３の平滑化のため、粒子径は２．０μｍ以下であることが好ましい。なお、製造性の観点から、０．１μｍ以上であることが好ましい。平均粒径は、メディアン径Ｄ５０を示す。
【００１９】
補助剤は、Ｔｉ、Ｚｒ、Ｙ、Ｂａ、Ｍｇ、Ｓｉ、Ａｌ、及びＰｔを含む第２群から選択される少なくとも一種を含む。補助剤は、変色剤とともにプラズマインジケータ１の表面に存在する。変色剤および補助剤は、プラズマインジケータ１の表面に分散している。変色層３における補助剤の含有率が調整されることによって、プラズマインジケータ１の表面の初期色が調整される。初期色は、プラズマが照射されるプラズマインジケータ１の表面の色を意味する。例えば、プラズマインジケータ１の初期色は、白色に近づけられる。この場合、補助剤は、プラズマインジケータ１の初期色を白色に近づける物質である。
【００２０】
第２群に属する物質（金属または金属酸化物）は、当該物質自体はプラズマによって変化せず、変色剤の色を際立たせる。第２群の物質が適量であることによって、Ｌａｂ空間において初期色の色が変色後の色から遠ざかるため、変色の視認性が向上する。第２群に属する物質は、明度が高く、視覚的に白色を呈するものが好適に用いられる。さらに、第２群に属する物質は、変色層３の脆弱性を改善させるものであることが好ましい。
【００２１】
具体的には、第２群は、酸化チタン、酸化ジルコニウム、酸化イットリウム、酸化マグネシウム、二酸化ケイ素、酸化アルミニウム、アルミニウム、チタン、白金、及び硫酸バリウムを含む群である。これらの粒子径（平均粒径）は限定されないが、変色層３の平滑化のため、粒子径は２．０μｍ以下であることが好ましい。なお、製造性の観点から、０．１μｍ以上であることが好ましい。変色層３の変色の視覚的強調効果、及び変色層３の脆弱性の改善効果の観点で、酸化チタン（ＩＶ）が好適に用いられる。
【００２２】
化合物は、例えば、第１群に属する金属酸化物と第２群に属する金属酸化物との複合酸化物、および、第１群に属する金属酸化物と第２群に属する金属との金属酸化物を含む。また、化合物は、第１群に属する金属酸化物の少なくとも１つと第２群に属する物質の少なくとも１つとから形成され得る。例えば、化合物は、第１群に属する金属酸化物の少なくとも１つと第２群に属する物質の少なくとも１つとの混合物の焼結により形成されたものでも良い。
【００２３】
化合物は、プラズマ照射前のプラズマインジケータ１の初期色（化合物が含まないときの色）を変えないものであることが好ましい。例えば、化合物の一例として、Ｂｉ２Ｏ３とＴｉＯ２との複合酸化物であるＢｉ４Ｔｉ３Ｏ１２が挙げられる。Ｂｉ４Ｔｉ３Ｏ１２は、３価のＢｉを含む物質であるが、プラズマインジケータ１におけるＢｉ４Ｔｉ３Ｏ１２の含有率を増大させることにより、プラズマによる変色を抑制できる。一方、Ｂｉ４Ｔｉ３Ｏ１２の含有率を小さくすることにより、プラズマインジケータ１の変色の視認性を向上できる。なお、Ｂｉ２Ｏ３とＴｉＯ２とＢｉ４Ｔｉ３Ｏ１２とを含むプラズマインジケータ１においてＢｉ４Ｔｉ３Ｏ１２の含有率が調整される場合、これにともなって、ＴｉＯ２の含有率およびＢｉ２Ｏ３の含有率の少なくとも一方の含有率が調整される。
【００２４】
プラズマインジケータ１において、プラズマ照射によるＬａｂ空間系の飽和色差は、１０以上であることが好ましい。飽和色差が１０以上であることにより、変化の視認性が良くなるからである。さらに、好ましくは、プラズマ照射によるＬａｂ空間系の飽和色差は、１３以上である。飽和色差とは、プラズマ照射前の初期色と、プラズマ照射によって更なる変色がない変色飽和状態となったときの色との色差を意味する。
【００２５】
以下に、Ｂｉ２Ｏ３とＴｉＯ２とＢｉ４Ｔｉ３Ｏ１２とを含むプラズマインジケータ１について説明する。
一例のプラズマインジケータ１では、Ｂｉ２Ｏ３のＸ線回折スペクトルのピークの大きさは、Ｂｉ４Ｔｉ３Ｏ１２のＸ線回折スペクトルのピークの大きさよりも大きい。この場合、Ｂｉ２Ｏ３のＸ線回折スペクトルのピークの大きさがＢｉ４Ｔｉ３Ｏ１２のＸ線回折スペクトルのピークの大きさよりも小さい場合に比べて、プラズマインジケータ１の変色が大きくなる。このようなプラズマインジケータ１は、アルゴンプラズマ、酸素プラズマおよびＣＦ４プラズマの検出に用いられる。また、プラズマの強度が弱いまたは短時間でプラズマを検出したいとき、このようなプラズマインジケータ１が好適に用いられる。
【００２６】
別の例のプラズマインジケータ１では、Ｂｉ２Ｏ３のＸ線回折スペクトルのピークの大きさは、Ｂｉ４Ｔｉ３Ｏ１２のＸ線回折スペクトルのピークの大きさよりも小さい。この場合、Ｂｉ２Ｏ３のＸ線回折スペクトルのピークの大きさがＢｉ４Ｔｉ３Ｏ１２のＸ線回折スペクトルのピークの大きさよりも大きい場合に比べて、プラズマインジケータ１の変色が小さくなる。このようなプラズマインジケータ１は、アルゴンプラズマの検出など、プラズマの強度が強いまたは長時間にかけてプラズマを検出したいときに用いられるが、酸素プラズマおよびＣＦ４プラズマの検出時に用いられると、色差が小さく、変色の視認性が低下する。
【００２７】
また、高温真空状態でプラズマ処理する装置用に用いられるプラズマインジケータ１の変色層３は、プラズマが存在しない高温雰囲気で変色しないことが好ましい。例えば、真空下、５．０Ｅ−４Ｐａ、４００℃で、３０分間の加熱処理について、この加熱処理前後における色差ΔＥ＊ａｂが３．０以下であることが好ましい。また、プラズマ以外の物質で変色しないことが好ましい。例えば、大気圧、空気中で、４５０℃で、３０分間の加熱で、色差ΔＥ＊ａｂが３．０以下であることが好ましい。さらに、色が変化したことが目視で視認できることが望ましい。このため、初期の色（プラズマ処理前の色）は、白色であることが好ましい。これらの点において、「変色剤は酸化ビスマス、補助剤はチタンの組合せ」が好適である。
【００２８】
変色層３の膜厚は、以下に示す理由から１３．０μｍ以下であることが好ましい。なお、膜厚は、卓上走査電子顕微鏡（日本電子株式会社製、型式：ＪＣＭ−６０００）で測定された平均膜厚を示す。平均膜厚は、複数個所で計測された膜厚により算出されるメディアン値を示す。以下の「膜厚」は、全てこれと同じ定義である。
【００２９】
変色層３の膜厚が大きい程、色差が大きくなり変色状態が視認し易くなるため、視認性の観点では、変色層３の膜厚は大きいことが好ましいが、変色層３の膜厚が大きくなる程、ベース基板２から剥離し易くなるため、変色層３は適切な厚さにする必要がある。変色層３の膜厚が大きくなる程、ベース基板２からの剥離性が高くなる理由は明らかではない。剥離試験によれば、変色層３の膜厚が１３．０μｍを超えると、変色層３が根元（ベース基板２に接触している部分）から剥離する。このことから、変色層３の膜厚が大きいと、変色層３とベース基板２との結合を低下させる要因が顕在化すると考えられる。
【００３０】
さらに、変色層３の膜厚は、高真空に置いたときに有機物残渣の放出量を少なくさせる観点から、１３．０μｍ以下であることが好ましい。これは、変色層３の膜厚が大きい程、焼結で残存する有機物残渣の残存量は増大するからである。特に、変色層３の膜厚が１３．０μｍよりも大きくなると、高真空（例えば、１．０〜１０ｘ１０Ｅ−６Ｐａ）において加熱時では、汚染物質の放出量が多くなる。なお、更に好ましくは、変色層３の膜厚は、１０μｍ以下であり、更に好ましくは、変色層３の膜厚は、８μｍ以下である。
【００３１】
また、変色層３の膜厚は、低レベルのプラズマにより変色層３の変色が視認できるように、設定される。低レベルのプラズマとは、プラズマの検出に係るプラズマ装置を最低出力で駆動するときに形成されるプラズマの強度を示す。変色層３の膜厚が薄すぎると、変色層３の変色を視認し難くなる。また、変色層３の膜厚は、変色層３の色差の大きさに基づいて設定されることが好ましい。変色層３の色差が大きいとき、変色層３の膜厚を薄くできる。変色層３の色差が小さいとき、変色層３の膜厚を厚くすることが好ましい。このため、変色層３の膜厚は、変色層３の色差が大きさに基づいて設定される。下地が透けて見えると視認性が低下することから、好ましくは、変色層３の膜厚は、４μｍ以上であることが好ましい。
【００３２】
＜製造方法＞
プラズマインジケータ１の製造方法の一例を説明する。プラズマインジケータ１の製造方法は、スラリーの調整工程と、スラリーの塗布工程と、加熱処理工程とを含む。
【００３３】
スラリーは、第１群の金属酸化物、第２群の物質、上述の化合物、バインダー樹脂、及び溶剤を含む。バインダー樹脂は、特に限定されないが、バインダー樹脂は、加熱処理工程で熱分解されることが好ましい。例えば、バインダー樹脂として、石油系炭化水素樹脂、アルキド樹脂、アクリル樹脂、エポキシ樹脂、ポリアミド樹脂、ウレタン樹脂、アクリロニトリル樹脂、ケトン樹脂、シリコン樹脂、ビニル樹脂、ブチラール樹脂、ホルマリン樹脂、ポリエステル樹脂、ポリエチレン樹脂、フッ素樹脂、マレイン酸樹脂、クマロン樹脂、ポリイミド樹脂、ポリエーテルエーテルケトン樹脂、及び脂環族樹脂、等が挙げられる。
【００３４】
溶剤として、バインダー樹脂を溶解できるものが用いられる。例えば、溶剤として、石油系溶剤などを用いることが好ましく、特にエチレングリコールモノブチルエーテル（ブチルセロソルブ）、エチレングリコールモノエチルエーテル（エチルセロソルブ）等が挙げられる。なお、塗布性及び膜厚を変更する場合、バインダー樹脂及び溶剤の比率が調整される。
【００３５】
スラリーは、ベース基板２に塗布される。スラリーの塗布方法は限定されない。塗布方法として、例えば、スピンコート、スプレーコート、ディップコート、スリットコート、シルクスクリーン印刷、凸版印刷、フレキソ印刷等が挙げられる。スラリーの層を厚くする場合、スラリーが重ね塗りされる。具体的には、乾燥させたスラリーの上にスラリーが塗布される。
【００３６】
スラリーが塗付されたベース基板２はオーブンで加熱処理される。加熱処理により、スラリーのバインダー樹脂及び溶剤を除去または分解し、かつ変色層３を焼結させる。
加熱は、大気圧、大気雰囲気、所定の焼結温度において所定時間にわたって行われる。焼結温度は、バインダー樹脂を分解できる温度である。また、焼結温度は、第１群の金属酸化物、第２群の物質、および、上記化合物を焼結できる温度である。プラズマインジケータ１において、バインダー樹脂は、分解除去される。変色層３には、実質的に、バインダー樹脂及び溶剤は含まれないことが好ましいが、変色層３内に僅かに有機物が残存してもよい。
【００３７】
プラズマインジケータ１の作用を説明する。
プラズマインジケータ１の変色の視認性は、変色剤のみならず、変色剤の周囲の物質によって影響を受ける。補助剤は、プラズマインジケータ１の初期色を調整することによって、変色の視認性を高める。プラズマインジケータ１において化合物が加えられる場合、化合物は、プラズマインジケータ１の変色を抑制する。変色剤と補助剤と化合物との含有率のバランスによって、プラズマインジケータ１の変色の視認性を向上させたり、変色を抑制したりできる。例えば、図３に示されるように、化合物の含有率を小さくすることによって、変色の視認性を向上できる。逆に、化合物の含有率を大きくすることによって、変色を抑制できる。
【００３８】
図２は、プラズマインジケータ１のＸ線回折スペクトルを示す。
図２に示される試料１は、Ｂｉ２Ｏ３、ＴｉＯ２、および、Ｂｉ４Ｔｉ３Ｏ１２を含む。図２に示される試料２は、Ｂｉ２Ｏ３、ＴｉＯ２および、Ｂｉ４Ｔｉ３Ｏ１２を含む。試料２においてＢｉ４Ｔｉ３Ｏ１２の含有率は、試料１におけるＢｉ４Ｔｉ３Ｏ１２の含有率よりも小さい。Ｘ線回折スペクトルから分かるように、試料１では、Ｂｉ２Ｏ３のピークがＢｉ４Ｔｉ３Ｏ１２のピークよりも低い。試料２では、Ｂｉ２Ｏ３のピークがＢｉ４Ｔｉ３Ｏ１２のピークよりも高い。試料１は、アルゴンプラズマの検出に好適に用いられる。試料２は、アルゴンプラズマ、酸素プラズマ、および、ＣＦ４プラズマの検出に好適に用いられる。
【００３９】
図３を参照して、Ｂｉ４Ｔｉ３Ｏ１２の含有率に対する色差の変化について説明する。
図３に示されるチャートは、各種のプラズマについて、各試料のＢｉ４Ｔｉ３Ｏ１２の含有率に対する変色の大きさ（色差）の変化を示す。図３に示されるチャートの線は、Ｂｉ４Ｔｉ３Ｏ１２の含有率が相違する試料にプラズマを照射して得られたデータから形成される。
【００４０】
一点鎖線のチャートは、アルゴンプラズマに対する変色性を示す。図３から分かるように、アルゴンプラズマ照射は、ＣＦ４プラズマおよび酸素プラズマに比べて色差が大きい。また、Ｂｉ４Ｔｉ３Ｏ１２の含有率が高いほど、色差が小さくなっている。破線のチャートは、ＣＦ４プラズマに対する変色性を示す。図３から分かるように、ＣＦ４プラズマ照射では、酸素プラズマに比べて色差が大きい。また、Ｂｉ４Ｔｉ３Ｏ１２の含有率が高いほど、色差が小さくなっている。実線のチャートは、酸素プラズマに対する変色性を示す。図３から分かるように、酸素プラズマ照射では、Ｂｉ４Ｔｉ３Ｏ１２の含有率が高いほど、色差が小さくなっている。酸素プラズマ照射およびＣＦ４プラズマ照射においてＢｉ４Ｔｉ３Ｏ１２の含有率の増大に伴う色差の減少量は、アルゴンプラズマ照射による場合よりも、大きい。すなわち、Ｂｉ４Ｔｉ３Ｏ１２による変色の抑制効果は、酸素プラズマおよびＣＦ４プラズマにおいて顕著である。
【００４１】
なお、この試験（図３の結果を得る試験）では、図４に示される誘導結合プラズマ（ＩＣＰ：Inductively Coupled Plasma)型のプラズマエッチング装置１０を用いてプラズマ照射を行った。ＩＣＰ型のプラズマエッチング装置１０は、交流電源１１と、コイル１２と、チャンバー１３と、ウェハを載置するステージ１４と、真空ポンプ（図示省略）とを備える。プラズマ処理時、試料をステージ１４に置いた。プラズマ発生用の反応性ガス（アルゴン、酸素、またはＣＦ４）を所定流量で導入し、ＲＦパワーを所定値として、プラズマを発生させた。プラズマ照射後のプラズマインジケータ１の色差を色差計（コニカミノルタ製、型番：ＦＤ−７）で測定した。色差ΔＥ＊ａｂについては、プラズマ処理前とプラズマ処理後との色度の差として算出した。
【００４２】
図５を参照して、変色層３の膜厚と色差との関係について説明する。
図５に示されるチャートは、各種の試料について、変色層３の膜厚に対する変色の大きさ（色差）の変化を示す。図５に示されるチャートの上側の線は、Ｂｉ４Ｔｉ３Ｏ１２の含有率が所定値であって膜厚が相違する複数の試料３それぞれにプラズマを照射して得られたデータから形成される。図５に示されるチャートの下側の線は、Ｂｉ４Ｔｉ３Ｏ１２の含有率が試料３のＢｉ４Ｔｉ３Ｏ１２の含有率よりも大きく、膜厚が相違する複数の試料４それぞれにプラズマを照射して得られたデータから形成される。
【００４３】
図５に示されるチャートは、いずれも、試料３、４に酸素プラズマを照射したときの色差の変化を示す。誘導結合プラズマ型のプラズマエッチング装置１０（図４参照）を用いて、プラズマ照射を行った。プラズマ条件は、「Ｂｉ４Ｔｉ３Ｏ１２の含有率と色差との関係（図３参照）」を調査したときのプラズマ条件と同じである。色差の測定条件についても、「Ｂｉ４Ｔｉ３Ｏ１２の含有率と色差との関係」を調査したときの条件と同じである。
【００４４】
図５に示されるように、変色層３の膜厚が大きいほど、プラズマインジケータ１の変色（色差）が大きくなる。
Ｂｉ４Ｔｉ３Ｏ１２の含有率が小さい試料３（図５の上側の線を参照）は、Ｂｉ４Ｔｉ３Ｏ１２の含有率が大きい試料４（図５の下側の線を参照）に比べて、プラズマインジケータ１の変色（色差）が大きい。したがって、Ｂｉ４Ｔｉ３Ｏ１２の含有率を小さくすることによって、プラズマインジケータ１の変色を大きくできる。プラズマインジケータ１の変色が大きい場合、プラズマインジケータ１の変色層３の薄膜化が可能である。さらに、変色層３の薄膜化によれば、変色層３の剥離が少なくなるというメリットもある。
【００４５】
以下、プラズマインジケータ１の効果を説明する。
（１）プラズマインジケータ１は、プラズマによって変色する変色剤と、色の視認性を向上する補助剤とを含む。変色剤は、上述の第１群から選択される少なくとも一種を含む。補助剤は、上述の第２群から選択される少なくとも一種を含む。この構成によれば、補助剤により色を視認し易くできるため、プラズマインジケータ１の視認性を向上できる。
【００４６】
（２）プラズマインジケータ１は、変色剤および補助剤に加えて、さらに、第１群から選択される少なくとも１つと第２群から選択される少なくとも１つとの化合物を含む。この構成によれば、プラズマインジケータ１の変色を抑制できる。
【００４７】
（３）上記プラズマインジケータ１において、第１群から選択される少なくとも１つのＸ線回折スペクトルのピークは、化合物のＸ線回折スペクトルのピークの大きさよりも大きい。これにより、プラズマインジケータ１の変色の視認性を向上できる。具体的には、変色の前後における色差を大きくできる。
【００４８】
（４）一例のプラズマインジケータ１の変色層３は、少なくとも、Ｂｉ２Ｏ３、および、Ｂｉ４Ｔｉ３Ｏ１２を含み、Ｂｉ２Ｏ３のＸ線回折スペクトルのピークの大きさは、Ｂｉ４Ｔｉ３Ｏ１２のＸ線回折スペクトルのピークの大きさよりも大きい。この構成によれば、Ｂｉ２Ｏ３のＸ線回折スペクトルのピークの大きさがＢｉ４Ｔｉ３Ｏ１２のＸ線回折スペクトルのピークの大きさよりも小さい場合に比べて、プラズマインジケータ１の変色を大きくできる。このようなプラズマインジケータ１は、酸素プラズマ若しくはＣＦ４プラズマの検出、または、低強度のプラズマの検出に好適に用いられる。
【００４９】
（５）上記プラズマインジケータ１において、変色剤と補助剤と化合物とを含む変色層３の膜厚は、４μｍ以上８μｍ以下である。この構成によれば、変色層３の膜厚が薄い。変色層３の膜厚が薄くなることによって剥離が少なくなるというメリットがある。また、変色層３の膜厚が薄い場合、ガス放出の低減が図れるため、チャンバーの汚染を抑制できる。
【００５０】
＜その他の実施形態＞
プラズマインジケータ１の実施形態は限定されない。例えば、プラズマインジケータ１は以下のように変更され得る。
【００５１】
・上記プラズマインジケータ１の製造方法では、スラリーは、第１群の金属酸化物、第２群の物質、化合物、バインダー樹脂、及び溶剤を含むが、化合物を省略してもよく、この場合、スラリーの焼結によって形成される第１群の金属酸化物と第２群の物質との副生成物を、変色層３に含有させる化合物としてもよい。
【００５２】
・変色層３は、上述の第１群から選択される少なくとも一種からなる第１層と、上述の第２群から選択される少なくとも一種からなる第２層との積層体であってもよい。この場合、上述の化合物は、第１層に含まれることが好ましい。
【００５３】
・変色層３は、上述の第１群から選択される少なくとも一種と上述の第２群から選択される少なくとも一種とを含み第１群から選択される少なくとも一種を主成分（５０質量％以上）とする第１層と、上述の第１群から選択される少なくとも一種と上述の第２群から選択される少なくとも一種とを含み第２群から選択される少なくとも一種を主成分（５０質量％以上）とする第２層との積層体であってもよい。この場合、第２層は、第１層の下地としてもよい。上述の化合物は、第１層に含まれることが好ましい。
【符号の説明】
【００５４】
１…プラズマインジケータ、２…ベース基板、３…変色層、１０…プラズマエッチング装置、１１…交流電源、１２…コイル、１３…チャンバー、１４…ステージ。
【図１】
2019200891.tif 000003
【図２】
2019200891.tif 000004
【図３】
2019200891.tif 000005
【図４】
2019200891.tif 000006
【図５】
2019200891.tif 000007